(57)【特許請求の範囲】
【請求項１】
水酸基を有する脂肪酸と脂肪酸とのエステル化合物（Ａ）と、有機顔料（Ｂ）とからなる顔料組成物。
【請求項２】
更に水酸基を有する脂肪酸の自己縮合体を含む請求項１記載の組成物。
【請求項３】
エステル化合物（Ａ）が、２つの水酸基を有する脂肪酸と、脂肪酸とのエステル化合物である請求項１記載の組成物。
【請求項４】
有機顔料（Ｂ）がアゾ顔料、フタロシアニン顔料、キナクリドン顔料、ペリレン顔料、インダストロン顔料、アントラキノン顔料からなる群より選択される少なくとも１種の有機顔料である請求項１の組成物。
【請求項５】
有機顔料（Ｂ）がアゾ顔料である請求項１記載の組成物。
【請求項６】
有機顔料（Ｂ）１００重量部当たり、エステル化合物（Ａ）１〜２０重量部である請求項１記載の組成物。
【請求項７】
液状樹脂ビヒクル（Ｃ）に、着色剤として請求項１の組成物が分散した平版インキ。
【請求項８】
液状樹脂ビヒクル（Ｃ）が、ロジンを含むフェノール樹脂及び／又はロジン変性フェノール樹脂である請求項７記載のインキ。
【発明の詳細な説明】
【０００１】
【発明の属する技術分野】
本発明は、顔料組成物及びそれを含むインキに関するものである。
【０００２】
【従来の技術】
顔料組成物としては、極めて多様なものが知られている。例えば特開平６−１６９８６号公報には、有機顔料１００部に炭素数１〜８の脂肪族ジカルボン酸１〜１５部とからなる顔料組成物が、特開平６−１６９８７号公報には、有機顔料１００部に炭素数６〜２１の脂肪酸１〜１５部とからなる顔料組成物が記載されている。  また、水酸基を有する脂肪酸の自己縮合体と有機顔料とからなる顔料組成物もよく知られている。
【０００３】
【発明が解決しようとする課題】
しかしながら、上記公報の顔料組成物は、いずれにしても、それを用いて例えばインキや塗料等の分散体を調製すると、流動性や光沢が不充分となるという欠点があった。
【０００４】
【課題を解決するための手段】
そこで本発明者らは、上記実用に鑑みて鋭意検討したところ、カルボン酸をエステル結合を有する化合物とすることにより、分散媒への親和性がより良好となることを見い出し本発明を完成するに至った。
【０００５】
即ち本発明は、次の発明を提供するものである。
【０００６】
１．  水酸基を有する脂肪酸と脂肪酸とのエステル化合物（Ａ）と、有機顔料（Ｂ）とからなる顔料組成物。
【０００７】
２．  更に水酸基を有する脂肪酸の自己縮合体を含む上記１記載の組成物。
【０００８】
３．  エステル化合物（Ａ）が、２つの水酸基を有する脂肪酸と、脂肪酸とのエステル化合物である上記１または２記載の組成物。
【０００９】
４．  有機顔料（Ｂ）がアゾ顔料、フタロシアニン顔料、キナクリドン顔料、ペリレン顔料、インダストロン顔料、アントラキノン顔料からなる群より選択される少なくとも１種の有機顔料である上記１、２または３の組成物。
【００１０】
５．  有機顔料（Ｂ）がアゾ顔料である上記１、２または３記載の組成物。
【００１１】
６．  有機顔料（Ｂ）１００重量部当たり、エステル化合物（Ａ）１〜２０重量部である上記１、２、３、４または５記載の組成物。
【００１２】
７．  液状樹脂ビヒクル（Ｃ）に、着色剤として上記１、２、３、４、５または６記載の組成物が分散した平版インキ。
【００１３】
８．  液状樹脂ビヒクル（Ｃ）が、ロジンを含むフェノール樹脂及び／又はロジン変性フェノール樹脂である上記７記載のインキ。
【００１４】
本発明で表される有機顔料（Ｂ）としては、公知慣用のものがいずれも使用できるが、例えばアゾ顔料、フタロシアニン顔料、キナクリドン顔料、ペリレン顔料、インダストロン顔料、アントラキノン顔料から選ばれる少なくとも一種がある。例えば、アゾ顔料としては、モノアゾレーキ顔料、ジスアゾ顔料、フタロシアニン顔料としては銅フタロシアニンブルーがある。勿論、これら有機顔料としては、表面処理されてないものも、予め表面処理されたものも、いずれも用いることが出来る。
【００１５】
親水性の比較的高い有機顔料、中でもアゾ顔料、特にアゾレーキ顔料を採用した場合には、例えば平版印刷インキの様な印刷インキを調製するに当たってのフラッシング適正に優れ、インキ調製の律速工程であったフラッシング工程を格段に短縮できる点で好ましい。
【００１６】
本発明におけるエステル化合物（Ａ）とは、水酸基を有する脂肪酸と脂肪酸とのエステル化合物である。エステル化合物（Ａ）は、例えば水酸基を有する脂肪酸と、水酸基を有さない脂肪酸とを反応させることにより得ることができる。好ましくは、２つの水酸基を有する脂肪酸と、水酸基を有さない脂肪酸とのエステル化合物である。
【００１７】
ここで表される脂肪酸としては、例えば炭素数６〜２１の飽和あるいは不飽和脂肪酸、好ましくは炭素数１６〜２０の飽和あるいは不飽和脂肪酸が挙げられる。
具体的にはエナント酸、カプロン酸、オクタン酸、ペラルゴン酸、デカン酸、ウンデシル酸、ウンデシレン酸、ラウリル酸、トリデシル酸、トリデセン酸、ミリスチン酸、ペンタデシル酸、ペンタデセン酸、パルミチン酸、ヘプタデシル酸、２ーヘプタデセン酸、ステアリル酸、イソステアリル酸、オレイン酸、リノール酸、ノナデカン酸、リノール酸、リノレン酸、ノナデカン酸、アラキン酸、ベヘン酸を例示することができる。
【００１８】
水酸基を有する脂肪酸としては、例えば水酸基を１つもしくは２つ有する炭素数６〜２１の飽和あるいは不飽和脂肪酸である。具体的には、例えば１２−ヒドロキシステアリン酸、９，１０−ジヒドロキシステアリン酸、ファインアシッド−１００（ミヨシ油脂社製）、ファインアシッド−３００（ミヨシ油脂社製）を例示することができる。
【００１９】
本発明において、エステル化合物（Ａ）として特に好ましいのは、下記式１で表されるものである。但し、式１中、Ｒ１、Ｒ２の炭素数は５〜２０のアルキル基を表し、ｎ及びｍは５〜１５の整数を示す。
【００２０】
【化１】
0003544121.tif 000002
【００２１】
なおエステル化合物（Ａ）には、水酸基を有する脂肪酸の自己縮合体及び２つの水酸基を有する脂肪酸の自己縮合体と脂肪酸とのエステル化合物が含まれていても構わない。
【００２２】
エステル化合物（Ａ）に、水酸基を有する脂肪酸の自己縮合体及び２つの水酸基を有する脂肪酸の自己縮合体を含むものとしては、具体的には、炭素数が１６〜２０、ｎ＋ｍが１４であるハートールＱＦＡ−２（ハリマ化成社製）を例示することができる。
【００２３】
本発明における顔料組成物は、上記エステル化合物（Ａ）と有機顔料（Ｂ）とを必須成分としてなる。本発明の顔料組成物において、エステル化合物（Ａ）の有機顔料（Ｂ）への添加量は、特に制限されないが、有機顔料１００重量部に対し、１〜２０重量部が好ましい。１重量部より少ないと流動性改良の効果が少なく、また、２０重量部より多く用いても用いた分の効果が得られず、着色力も低下するため好ましくない。
【００２４】
ハートールＱＦＡ−２を用いた場合における、具体的なそれの有機顔料（Ｂ）への添加量は、２〜１０重量部が好ましい。
【００２５】
本発明の顔料組成物は、有機顔料（Ｂ）とエステル化合物（Ａ）を単に混合する方法や、有機顔料（Ｂ）の水性分散体に、エステル化合物（Ａ）を混合する方法、顔料（Ｂ）表面をエステル化合物（Ａ）でコーテイングして表面コーティング顔料をも含む本発明の顔料組成物を得る方法等により得ることができる。
【００２６】
エステル化合物（Ａ）の処理方法は、有機顔料（Ｂ）粉末とエステル化合物（Ａ）を単に混合しても十分目的とする効果が得られるが、各種ロジンもしくは各種界面活性剤を添加した水とともに室温〜８０℃に加熱し、溶融させた溶液を有機顔料水性分散体に添加することにより、顔料（Ｂ）表面をエステル化合物（Ａ）でコーテイングする混合法を行えば、更に良好な結果を得ることができる。
【００２７】
次いで、常法による濾過、水洗により顔料組成物を得るが、このまま使用しても、また、乾燥、粉砕により粉末状で使用してもよい。
【００２８】
本発明の顔料組成物は、例えばインキ、塗料、成形品着色等の公知慣用の用途にいずれも使用できる。
【００２９】
本発明の顔料組成物を用いて印刷インキを調製することが出来る。具体的には、液状樹脂ビヒクル（Ｃ）に、着色剤としての本発明の顔料組成物を分散させることにより平版インキ等の印刷インキを調製することが出来る。印刷インキを調製するに当たって、上記化合物（Ａ）も顔料（Ｂ）も含まない、ビヒクル（Ｃ）を含むインキ配合物に、これら成分（Ａ）と（Ｂ）とを含ませるに当たっては、それらを予め混合してから加えても、別々に加えて含ませるという方法のいずれの方法も採用できる。
【００３０】
平版インキは、本発明の顔料組成物３〜４０重量％、液状樹脂ビヒクル（Ｃ）即ちインキ用ビヒクル４５〜９７重量％、その他の補助剤や体質顔料０〜２０重量％から調製することが出来る。また、さらに必要に応じてインキ用溶剤、ドライヤー、レベリング改良剤、増粘剤等の公知の添加剤を適宜配合して平版インキとすることが出来る。
【００３１】
ビヒクル（Ｃ）としては、液状樹脂を必須成分として含むものであれば、公知慣用のものがいずれも使用できるが、例えば変性されていてもよいアルキッド樹脂、変性されていてもよいフェノール樹脂、石油樹脂等が挙げられる。また例えば飽和アルキッド樹脂と各種乾性油との混合物の様な、乾性油と液状樹脂との混合物、及び／又は乾性油変性アルキッド樹脂、フェノール樹脂と各種ロジンとの混合物の様な、ロジンとフェノール樹脂との混合物、及び／又はロジン変性フェノール樹脂が挙げられる。
【００３２】
平版インキを調製するに際して本発明で用いるのに好適なものは、ロジンとフェノール樹脂との混合物、及び／又は、ロジン変性フェノール樹脂であり、特に好ましくは後者である。
【００３３】
インキの調製に当たっては、例えばｎ−パラフィン、イソパラフィン、アロマティック、ナフテン、α−オレフィン等の溶剤が通常併用される。必要に応じてアマニ油、桐油、大豆油等の植物油をさらに併用することが出来る。
【００３４】
これらは、通常、インキ用ビヒクル２０〜５０重量％、上記パラフィン等の溶剤１０〜６０重量％、植物油０〜３０重量％となる様に調製される。
【００３５】
【実施例】
以下、本発明を実施例により、より詳細に説明する。以下、％及び部は、いずれも重量基準とする。
【００３６】
実施例１
２ーアミノー５ーメチルベンゼンスルホン酸４０．０部を水４００部に分散後、２０％塩酸４４．０部を加え、０℃に保ちながら３０％亜硝酸ソーダ水溶液５０．２部を滴下し、ジアゾ液を得た。次に、２ーヒドロキシナフトエ酸４１．２部を６０℃で水４８４部に分散後、４８％苛性ソーダ水溶液２３部を加えてカップラー溶液を得た。
【００３７】
このカップラー溶液を０℃に冷却し、撹拌しながら上記ジアゾ液を滴下し０℃で６０分間撹拌してカップリング反応を終了させた後、１０％ロジンソーダ水溶液８０部を添加し、６０分撹拌して懸濁液を得た。この懸濁液に塩化カルシウム３７．２部を水１４０部に溶解した液を加え、６０分間撹拌してレーキ化反応を終了した（アゾレーキ顔料の生成）。
【００３８】
レーキ化反応終了後、７０℃で６０分間加熱しつつ撹拌し、ハートールＱＦＡ−２（ハリマ化成社製、前記式１においてＲ１及びＲ２は炭素数１６〜２０で、ｎ＋ｍが１４の成分を含有する）５部を１０％ロジンソーダ溶液２０部とともに７０℃で分散した溶液を添加し、７０℃で６０分混合した。塩酸によりｐＨを７．６に調整した後、さらに７０℃で３０分間混合し、濾過、水洗を行い顔料組成物の水ペーストを得た。
【００３９】
こうして得られたものは、ロジンと、エステル化合物（Ａ）と、水酸基を有する脂肪酸の自己縮合体と、２つの水酸基を有する脂肪酸の自己縮合体とで表面処理されたアゾレーキ顔料である。
【００４０】
比較例１
実施例１のエステル化合物（Ａ）を同量のステアリン酸に変えた以外は同様の操作を行い顔料組成物の水ペーストを得た。
【００４１】
比較例２
実施例１のエステル化合物（Ａ）を同量の１２−ヒドロキシステアリン酸自己縮合体に変えた以外は同様の操作を行い顔料組成物の水ペーストを得た。
【００４２】
試験例１
実施例１及び比較例１、２で得られた各顔料組成物を用いて平版インキの調製を実施した。
【００４３】
（フラッシング適性）
ロジン変性フェノール樹脂を含むインキ用ビヒクル２３０部を１リットルテストフラッシャーに入れ、６０℃に調製後、各顔料組成物１３０部の水ペーストを加え撹拌した。排水後、１５０℃、７０ｍｍＨｇで１時間減圧加熱撹拌して、インキ中の水分及び顔料中の結晶水を除去した。冷却後、ビヒクル６１部、インキ溶剤１０部を添加し撹拌後、フラッシュベースを得た。
【００４４】
作製したフラッシュベース６６部、インキ用ビヒクル及びインキ溶剤計３４部を３本ロールにて練肉分散し、タックが７．０の平版用濃色インキを得た。
【００４５】
（流動性）
ガラス板流動性６０分値を測定した。ガラス板流動性は、インキ１ｇをヘラを用いて１分間混練した後、傾斜角７０°で設置したガラス板の上方に置き、６０分間放置したときに下方に流動したインキの長さ（インキの上端から下端までの長さ）である。なお数値が大きいほど流動性が良いことを示す。
【００４６】
（光沢性）
アート紙にプルフバウにて展色刷した時の光沢を測定した。数値が大きいほど光沢が良いことを示す。
【００４７】
これらインキ試験の評価結果を表１にまとめた。
【００４８】
【表１】
0003544121.tif 000003
【００４９】
フラッシング時間は、比較例１の顔料組成物及び比較例２の顔料組成物に比べ実施例１の顔料組成物が最も短かった。またフラッシング排水の着色度は、実施例１の顔料が最も小さかった。このことは、有機顔料のエステル化合物（Ａ）表面処理によりインキビヒクルへの濡れが向上したことを意味する。
【００５０】
流動性は、比較例１の顔料組成物及び比較例２の顔料組成物に比べ実施例１の顔料組成物が最も良好であった。光沢は比較例１及び比較例２に比べ実施例１が最も高かった。これらのことから、アゾレーキ顔料の場合には、インキ流動性の向上のみならず、光沢向上やインキ調製時のフラッシング時間の短縮化がはかれることがわかる。
【００５１】
実施例２
銅フタロシアニン（Ｃ．Ｉ．Ｐｉｇｍｅｎｔ  Ｂｌｕｅ  １５：３）１００部を含むウエットケーキを水２０００部に添加し、撹拌によりスラリー状にしたものに、同上のハートールＱＦＡ−２（ハリマ化成社製）５部をカチオン界面活性剤アーカード２Ｃ７５（ライオンアクゾ社製）５部と水１００部とともに７０℃で溶融した溶液を添加し、７０℃で６０分混合した。濾過、水洗後乾燥し顔料組成物を得た。
【００５２】
比較例３
実施例２のエステル化合物（Ａ）を同量のステアリン酸に変えた以外は同様の操作を行い顔料組成物を得た。
【００５３】
比較例４
実施例２のエステル化合物（Ａ）を同量の１２−ヒドロキシステアリン酸自己縮合体に変えた以外は同様の操作を行い顔料組成物を得た。
【００５４】
試験例２
実施例２及び比較例３、４で得られた各顔料組成物を用いて、平版インキの調製を実施した。即ち、各顔料組成物１８部、上記と同じインキ用ビヒクル及びインキ溶剤計８２部を３本ロールにて練肉分散し、タック７．０の平版用濃色インキを得た。
【００５５】
インキ試験の評価結果を表２にまとめた。
【００５６】
【表２】
0003544121.tif 000004
【００５７】
ガラス板流動性６０分値は、比較例３の顔料組成物及び比較例４の顔料組成物に比べ実施例２の顔料組成物が最も高く良好であった。これから、フタロシアニン顔料の場合には、インキ流動性の向上がはかれることがわかる。
【００５８】
【発明の効果】
本発明の顔料組成物は、特定のエステル化合物（Ａ）を含んでいるので、ステアリン酸やヒドロキシステアリン酸自己縮合体を含んでなる従来の顔料組成物に比べて、分散媒への親和性に優れるという格別顕著な効果を奏する。
【００５９】
従って、この様な顔料組成物から印刷インキを調製すると、インキビヒクルへの濡れが向上し、流動性の良好な、着色剤の水ペースト、及びインキが提供できる。